(57)【要約】【課題】かきとった汚れを取りこんで離さない（再汚染防止）性能に優れるウェットワイパー性能に優れるウェットワイパーを提供することを目的とする。【解決手段】  布帛と、該布帛に含浸させた除菌液と、を有し、  アクリル板に対する静摩擦係数が、０．６０以上であり、  前記アクリル板に対する動摩擦係数が、０．６０以上である、ウェットワイパー。【選択図】なし【特許請求の範囲】
【請求項１】
布帛と、該布帛に含浸させた除菌液と、を有し、
アクリル板に対する静摩擦係数が、０．６０以上であり、
前記アクリル板に対する動摩擦係数が、０．６０以上である、ウェットワイパー。
【請求項２】
前記布帛が、天然繊維と合成繊維とを含み、
前記天然繊維の含有量が、前記布帛１００質量％に対して、２０〜８０質量％である、請求項１に記載のウェットワイパー。
【請求項３】
前記布帛の表面に、天然繊維が５〜３０面積％存在する、請求項１又は２に記載のウェットワイパー。
【請求項４】
前記布帛の密度が、０．１〜０．３ｇ／ｃｍ3である、請求項１〜３のいずれか１項に記載のウェットワイパー。
【請求項５】
医療用である、請求項１〜４のいずれか１項に記載のウェットワイパー。
【発明の詳細な説明】
【技術分野】
【０００１】
本発明は、ウェットワイパーに関する。
【背景技術】
【０００２】
ウェットワイパーは、被払拭表面をクリーニングすることを目的として種々の用途で用いられており、各種用途に応じて、必要とされる性能について種々の検討がなされている。
【０００３】
例えば、特許文献１には、グラム陰性菌及び／又は陽性菌に有効な拭取り材が開示されている。また、特許文献２には、防カビ効果とかび取り効果を併せ持ち、かつ安全性の高い防カビ・カビ取り組成物に、施用面の改善を組み合わせた防カビ・カビ取りシートが開示されている。さらに、特許文献３には、清浄効果、ならびに水および油性汚れに対する保護を提供すると同時に、天然皮革または人工皮革の表面のような処理済の基材に光沢を付与することができる組成物を含有するワイプが開示されている。
【先行技術文献】
【特許文献】
【０００４】
【特許文献１】特表２００５−５１３０７４号公報
【特許文献２】特開２００７−３０８４４２号公報
【特許文献３】特表２００７−５００２６３号公報
【発明の概要】
【発明が解決しようとする課題】
【０００５】
ウェットワイパーは、被払拭表面をクリーニングする際に、払拭物をその中に取り込む。この際に、ワイパー内に吸収された払拭物が、再放出され、被払拭表面に付着（再汚染）することがある。
【０００６】
極めて高い清浄性が要求される用途、例えば医療用途においては、二次感染など不測の事態を防止する観点から、被払拭表面が再汚染されることは望ましくない。また、手軽に利用でき、その使用頻度が高いウェットワイパーという商品性の観点からも、高い清浄性が要求される用途において被払拭表面の再汚染が防止できることの意義は大きい。
【０００７】
本発明は、上記問題点に鑑みてなされたものであり、かきとった汚れを取りこんで離さない（再汚染防止）性能に優れるウェットワイパー性能に優れるウェットワイパーを提供することを目的とする。
【課題を解決するための手段】
【０００８】
本発明者らは、上記課題を解決するために鋭意研究を重ねた結果、所定の静摩擦係数及び動摩擦係数を有するウェットワイパーであれば上記課題を解決し得ることを見出し、本発明を完成するに至った。
【０００９】
すなわち、本発明は以下のとおりである。
〔１〕
布帛と、該布帛に含浸させた除菌液と、を有し、
アクリル板に対する静摩擦係数が、０．６０以上であり、
前記アクリル板に対する動摩擦係数が、０．６０以上である、ウェットワイパー。
〔２〕
前記布帛が、天然繊維と合成繊維とを含み、
前記天然繊維の含有量が、前記布帛１００質量％に対して、２０〜８０質量％である、前項〔１〕に記載のウェットワイパー。
〔３〕
前記布帛の表面に、天然繊維が５〜３０面積％存在する、前項〔１〕又は〔２〕に記載のウェットワイパー。
〔４〕
前記布帛の密度が、０．１〜０．３ｇ／ｃｍ3である、前項〔１〕〜〔３〕のいずれか１項に記載のウェットワイパー。
〔５〕
医療用である、前項〔１〕〜〔４〕のいずれか１項に記載のウェットワイパー。
【発明の効果】
【００１０】
本発明によれば、かきとった汚れを取りこんで離さない（再汚染防止）性能に優れるウェットワイパーを提供することができる。
【発明を実施するための形態】
【００１１】
以下、本発明を実施するための形態（以下、「本実施形態」という。）について詳細
に説明する。なお、本発明は、以下の実施の形態に限定されるものではなく、その要旨の
範囲内で種々変形して実施することができる。
【００１２】
〔ウェットワイパー〕
本実施形態のウェットワイパーは、布帛と、該布帛に含浸させた除菌液と、を有し、アクリル板に対する静摩擦係数が、０．６０以上であり、前記アクリル板に対する動摩擦係数が、０．６０以上である。
【００１３】
本実施形態のウェットワイパーは、布帛が被払拭表面に密着できる表面構造を持つという構成を有することにより、かきとった汚れを取りこんで離さない（再汚染防止）性能に優れる。被払拭表面に接触するワイパー表面の接触面積が大きいほど摩擦係数も大きくなるが、接触面積が大きいほど、被払拭表面上の汚れの掻き取りが効率的に行われ、掻き取られた汚れもより広い面積に付着することで離し難くなる。
【００１４】
ウェットワイパーのアクリル板に対する静摩擦係数は、０．６０以上であり、好ましくは０．６５以上であり、より好ましくは０．７０以上であり、さらに好ましくは０．８０以上である。静摩擦係数が０．６０以上であることにより、被払拭表面に対する密着性が増し汚れの吸着性能がより向上する。また、ウェットワイパーのアクリル板に対する静摩擦係数は、好ましくは１．５以下であり、より好ましくは１．２以下であり、さらに好ましくは１．０以下である。静摩擦係数が１．５以下であることにより、ウェットワイパーで払拭する際に必要以上に引っかからないといった作業性がより向上する傾向にある。静摩擦係数は、実施例に記載の方法により測定することができる。
【００１５】
なお、静摩擦係数は、布帛表面に存在する天然繊維割合を増加、及び／又は、布帛密度を増加させることにより増大し、布帛表面に存在する天然繊維割合を減少、及び／又は、布帛密度を減少させることにより減少する。
【００１６】
ウェットワイパーのアクリル板に対する動摩擦係数は、０．６０以上であり、好ましくは０．６５以上であり、より好ましくは０．７０以上であり、さらに好ましくは０．８０以上である。動摩擦係数が０．６０以上であることにより、払拭時の被払拭表面に対する密着性が増し汚れの掻き取り性能がより向上する。また、ウェットワイパーのアクリル板に対する動摩擦係数は、好ましくは１．５以下であり、より好ましくは１．２以下であり、さらに好ましくは１．０以下である。動摩擦係数が１．５以下であることにより、ウェットワイパーで払拭する際に必要以上に引っかからないといった作業性がより向上する傾向にある。動摩擦係数は、実施例に記載の方法により測定することができる。
【００１７】
なお、動摩擦係数は、布帛表面に存在する天然繊維割合を増加、及び／又は、布帛密度を増加させることにより増大し、布帛表面に存在する天然繊維割合を減少、及び／又は、布帛密度を減少させることにより減少する。
【００１８】
ウェットワイパーのアクリル板に対する静摩擦係数と動摩擦係数との比（静摩擦係数／動摩擦係数）は、好ましくは０．８０〜１．５であり、より好ましくは０．８５〜１．３であり、さらに好ましくは０．９０〜１．１である。比（静摩擦係数／動摩擦係数）が０．８０以上であることにより、払拭時の掻き取り性能がより向上する傾向にある。また、比（静摩擦係数／動摩擦係数）が１．５以下であることにより、払拭時の作業性がより向上する傾向にある。
【００１９】
〔布帛〕
布帛を構成する繊維としては、特に限定されないが、例えば、天然繊維、合成繊維、半合成繊維、再生繊維、無機繊維が挙げられる。布帛を構成する繊維は、１種単独で用いても、２種以上を併用してもよい。
【００２０】
天然繊維としては、特に限定されないが、例えば、綿、亜麻、パルプ等のセルロース系繊維、キチン、キトサン、羊毛、絹などが挙げられる。このなかでも、パルプ、綿等のセルロース系繊維が好ましい。パルプ、綿等のセルロース系繊維を用いることにより、払拭時の掻き取り性能及び掻き取った汚れを取りこんで離さない（再汚染防止）性能がより向上する傾向にある。
【００２１】
合成繊維としては、特に限定されないが、例えば、ビニロン、ビニリデン；ポリエチレンテレフタレート、ポリブチレンテレフタレート、ポリトリメチレンテレフタレート、共重合ポリエステル等のポリエステル；線状低密度ポリエチレン、低密度ポリエチレン、高密度ポリエチレン、ポリプロピレン等のポリオレフィン；ナイロン６、ナイロン６６、ナイロン６１０、ナイロン４６等のポリアミド；ポリアクリロニトリル等のアクリル繊維；ポリウレタン、ポリ塩化ビニル、アラミド、ベンゾエート、ポリクラール、ノボロイド、ポリフルオロエチレン等が挙げられる。このなかでも、ポリエチレンテレフタレート、ポリブチレンテレフタレート、ポリトリメチレンテレフタレート、共重合ポリエステル等のポリエステルが好ましい。ポリエステルを用いることにより、布帛の強度がより向上する傾向にある。
【００２２】
複合繊維の場合にはポリエチレンテレフタレートと、ポリエチレン、ポリプロピレン、ポリエチレン、及びポリアミド繊維と、の組み合わせなどが挙げられる。本実施形態においては、通気性があり、柔軟性を持たせることができるので、ポリエステル繊維が好ましい。
【００２３】
半合成繊維としては、特に限定されないが、例えば、アセテート、トリアセテート、プロミックス等が挙げられる。
【００２４】
再生繊維としては、特に限定されないが、例えば、レーヨン、キュプラ、ポリノジックレーヨン、リヨセル、テンセル等が挙げられる。
【００２５】
無機繊維としては、特に限定はされないが、例えば、ガラス繊維、炭素繊維等が挙げられる。
【００２６】
このなかでも、布帛が、天然繊維と合成繊維とを含むことが好ましい。天然繊維と合成繊維とを含むことにより、布帛の引張強度を維持しながら汚れの掻き取り性能に優れ、掻き取った汚れを取りこんで離さない（再汚染防止）性能がより向上する傾向にある。
【００２７】
天然繊維の含有量は、布帛１００質量％に対して、好ましくは２０〜８０質量％であり、より好ましくは３０〜７０質量％であり、さらに好ましくは４０〜６０質量％である。天然繊維の含有量が２０質量％以上であることにより、汚れの掻き取り性能がより向上する傾向にある。また、天然繊維の含有量が８０質量％以下であることにより、払拭時の作業性がより向上する傾向にある。
【００２８】
合成繊維の含有量は、布帛１００質量％に対して、好ましくは２０〜８０質量％であり、より好ましくは３０〜７０質量％であり、さらに好ましくは４０〜６０質量％である。合成繊維の含有量が２０質量％以上であることにより、ウェットワイパーの強度がより向上する傾向にある。また、合成繊維の含有量が８０質量％以下であることにより、払拭時の除菌液の放出がゆるやかになり払拭できる面積が増える傾向にある。
【００２９】
布帛の表面に存在する天然繊維は、好ましくは５〜３０面積％であり、より好ましくは１０〜２５面積％であり、さらに好ましくは１２〜２０面積％である。布帛の表面に存在する天然繊維が５面積％以上であることにより、汚れの掻き取り性能がより向上する傾向にある。また、布帛の表面に存在する天然繊維が３０面積％以下であることにより、払拭時の作業性がより向上する傾向にある。なお、布帛の表面に存在する天然繊維の割合は実施例に記載の方法により測定することができる。また、布帛の表面に存在する天然繊維の割合は、スパンレース製法によって不織布とする場合、交絡中の水圧を低くすることや、交絡後の水絞りをきつくすることにより増大し、交絡中の水圧を高くすることにより減少する。
【００３０】
布帛の種類としては、特に限定されないが、例えば、織布、不織布、編物などが挙げられる。このなかでも、吸水性、柔軟性、及び透湿性の観点から、不織布が好ましい。
【００３１】
布帛の形態としては、布帛をシート状に裁断し、Ｚ折をして重ねて、除菌液を含浸させピロー包装したものや布帛をロール状に巻き、除菌液を含浸させたボトル仕様のものが挙げられる。このなかでも、布帛をロール状に巻いた形態のものが好ましい。
【００３２】
布帛の密度は、好ましくは０．１０〜０．３０ｇ／ｃｍ3であり、より好ましくは０．１２〜０．２５ｇ／ｃｍ3であり、さらに好ましくは０．１５〜０．２３ｇ／ｃｍ3である。布帛の密度が０．１０ｇ／ｃｍ3以上であることにより、汚れの掻き取り性能がより向上する傾向にある。また、布帛の密度が０．３０ｇ／ｃｍ3以下であることにより、ウェットワイパーが固くならず払拭時の作業性がより向上する傾向にある。布帛の密度は、例えばスパンレース製法の場合、交絡後の圧搾ロールの圧力を調節することで調節可能である。布帛の密度を０．１０〜０．３０ｇ／ｃｍ3に調節することで布帛表面の天然繊維の存在量を調節することが可能であり、汚れの掻き取り性能、再汚染防止性能、払拭時の作業性のバランスがより向上する傾向にある。
【００３３】
〔除菌液〕
除菌液としては、特に限定されないが、例えば、清浄、殺菌、静菌、消毒、及び除菌等の作用を有する成分（以下、単に「有効成分」ともいう。）を含む溶液が挙げられる。
【００３４】
（有効成分）
有効成分としては、特に限定されないが、例えば、第四級アンモニウム塩；２，４，４’−トリクロロ−２’−ヒドロキシ−ジフェニルエーテル、又は２，２’−ジヒドロキシ−５，５’−ジブロモ−ジフェニルエーテル等のようなハロゲン化ジフェニルエーテル；フェノキシエタノール、フェノキシプロパノール、フェノキシイソプロパノール、パラクロロ−メタ−キシレノール（ＰＣＭＸ）等のようなフェノール化合物；２，２’−メチレンビス（４−クロロフェノール）、２，２’−メチレンビス（３，４，６−トリクロロフェノール）、２，２’−メチレンビス（４−クロロ−６−ブロモフェノール）、ビス（２−ヒドロキシ−３，５−ジクロロフェニル）スルフィド、又はビス（２−ヒドロキシ−５−クロロベンジル）スルフィド等のようなビスフェニル化合物；３，４，４’−トリクロロカルバニリド等のようなハロゲン化カルバニリド；ベンジルアルコール；クロルヘキシジン；グルコン酸クロルヘキシジン；塩酸クロルヘキシジンが挙げられる。有効成分は、ウェットワイパーの用途に応じて適宜選択することができ、１種単独で用いても、２種以上を併用してもよい。
【００３５】
このなかでも、除菌液は、第四級アンモニウム塩を少なくとも含むことが好ましい。第四級アンモニウム塩は、下記（１）で表されるような四級アンモニウム塩構造を分子内に有していれば、特に限定されるものではないが、例えば、塩化ベンザルコニウム等のハロゲン化ベンザルコニウム；塩化ベンゼトニウム等のハロゲン化ベンゼトニウム；塩化セチルピリジニウム等のアルキルピリジニウム塩；オクチルトリメチルアンモニウム塩、ラウリルトリメチルアンモニウム塩、ミリスチルトリメチルアンモニウム塩、及びセチルトリメチルアンモニウム塩等のアルキルトリメチルアンモニウム塩；ポリオキシエチレンアルキルメチルアンモニウム塩などが挙げられる。
【化１】
2020032255.tif 000002
（式（１）中、Ｒ1、Ｒ2、Ｒ3、及びＲ4は、各々独立して、アルキル基、（ＣＨ2ＣＨ2Ｏ）mＨ（ｍは、２〜４０の整数を示す）、アリール基、アラルキル基、アルキルアリール基を表し、Ｒ1、Ｒ2、Ｒ3、及びＲ4の２つが結合して複素環構造を形成していてもよく、Ｘは、各々独立して、１価又は２価の陰イオンを表し、ｎは、１又は２の整数を表す。）
【００３６】
このなかでも、殺菌性能の観点から、アルキルベンジルジメチルアンモニウム塩が好ましく、炭素数が８〜１８のアルキル基を有するアルキルベンジルジメチルアンモニウム塩がより好ましく、ラウリルベンジルジメチルアンモニウム塩がさらに好ましい。このような第四級アンモニウム塩は、殺菌効果が高く、また、揮発等による殺菌効果の低下が少ないため、長期間に渡り殺菌効果を持続することができる。
【００３７】
第四級アンモニウム塩としては、特に限定されないが、具体的には、下記式（２）、（３）、（４）、及び（５）で示されるが挙げられる。
［Ｒ（ＣＨ3）3Ｎ+］nＸ  ・・式（２）
［Ｒ（ＣＨ3）Ｎ+（ＣＨ2ＣＨ2Ｏ）m'Ｈ［（ＣＨ2ＣＨ2Ｏ）m''Ｈ］］nＸ・・式（３）
［Ｒ（ＣＨ3）2Ｎ+ＣＨ2Ｃ6Ｈ5］nＸ  ・・式（４）
［ＲＰｙ+］nＸ  ・・式（５）
（式（２）、（３）、（４）、及び（５）中、Ｒは、各々独立して、アルキル基を表し、Ｘは、各々独立して、１価又は２価の陰イオンを表し、ｍ’及びｍ’’は、２〜４０の整数を示し、ｎ又は２の整数を表す。また、Ｐｙはピリジンの略である。）
【００３８】
Ｒで表されるアルキル基の炭素数は、好ましくは８〜１８であり、より好ましくは１０〜１６であり、さらに好ましくは１２〜１４である。より具体的には、オクチル基、ラウリル基、ミリスチル基、及びセチル基が好ましく、ラウリル基がより好ましい。Ｒで表されるアルキル基の炭素数が８以上であることにより、除菌液の殺菌力がより向上する傾向にある。また、Ｒで表されるアルキル基の炭素数が１８以下であることにより、有効成分の溶解性がより向上し、有効成分の含有量をより向上させることが可能となるため、ウェットワイパーの殺菌力がより向上する傾向にある。
【００３９】
Ｘで表される陰イオンとしては、特に限定されないが、例えば、Ｆ-、Ｃｌ-、Ｂｒ-、Ｉ-、ＮＯ-、及びＳＯ42-などが挙げられる。これらのなかでも、電気陰性度が高いＣｌ-が好ましい。
【００４０】
有効成分の含有量は、除菌液１００質量％に対して、好ましくは０．０１０〜３０質量％であり、より好ましくは０．１０〜５．０質量％であり、さらに好ましくは０．１０〜１．０質量％である。有効成分の含有量が０．０１０質量％以上であることにより、殺菌性能がより向上する傾向にある。また、有効成分の含有量が３０質量％以下であることにより、皮膚刺激性がより抑制される傾向にある。
【００４１】
（溶媒）
除菌液は、溶媒を含む。溶媒としては、特に限定されないが、例えば、水及び／又は非水溶媒が挙げられる。非水溶媒を用いることにより、有効成分又はその他の成分の溶解性がより向上する傾向にある。
【００４２】
非水溶媒としては、特に限定されないが、例えば、プロピレングリコール、ブチレングリコール、トリエチレングリコール、ヘキシレングリコール、ポリエチレングリコール、エトキシジグリコール、及びジプロピレングリコール等のグリコール類；エタノール、ｎ−プロパノール及びイソプロパノール等のアルコール類；トリグリセリド、エチルアセテート、アセトン、トリアセチン、及びこれらを組み合わせたものが挙げられる。
【００４３】
溶媒の量は、除菌液の総量１００質量％に対して、好ましくは９９．９９〜７０質量％であり、より好ましくは９９．９〜９５質量％であり、さらに好ましくは９９．９〜９９質量％である。溶媒の量が７０質量％以上であることにより、有効成分の布帛への含浸性能がより向上する傾向にある。また、溶媒の量が９９．９９質量％以下であることにより、有効成分を効率よくウェットワイパーから放出することができ殺菌性能がより向上する傾向にある。
【００４４】
非水溶媒の量は、除菌液の総量１００質量％に対して、好ましくは１．０〜８０質量％であり、より好ましくは１．０〜３０質量％であり、さらに好ましくは１．０〜５．０質量％である。溶媒の量が１質量％以上であることにより、有効成分の布帛への含浸性能がより向上する傾向にある。また、溶媒の量が８０質量％以下であることにより、掻き取った汚れを取りこんで離さない（再汚染防止）性能がより向上する傾向にある。
【００４５】
（その他の成分）
除菌液は、界面活性剤、低級アルコール、キレート剤、防腐剤、着色料、香料、及び安定剤などを含んでもよい。
【００４６】
界面活性剤は、特に限定されるものではないが、例えば、ノニオン界面活性剤、アニオン界面活性剤、カチオン界面活性剤、及び両性界面活性剤などが挙げられる。界面活性剤は、１種単独で用いても、２種類以上を併用してもよい。
【００４７】
ノニオン界面活性剤としては、特に限定されないが、例えば、グリセリン脂肪酸エステル、モノステアリン酸グリセリン等のグリセリン脂肪酸エステル類；モノオレイン酸ポリグリセリル、ペンタオレイン酸ポリグリセリル、デカオレイン酸ポリグリセリル、モノラウリン酸ヘキサグリセリル、モノラウリン酸デカグリセリル、モノミリスチン酸デカグリセリル、モノステアリン酸デカグリセリル、モノイソステアリン酸デカグリセリル等のポリグリセリン脂肪酸エステル類；モノステアリン酸ポリオキシエチレングリセリン等のポリオキシエチレングリセリン脂肪酸エステル類；モノラウリン酸ソルビタン、モノオレイン酸ソルビタン、トリオレイン酸ソルビタン等のソルビタン脂肪酸エステル類；モノステアリン酸ポリオキシエチレンソルビタン、トリオレイン酸ポリオキシエチレンソルビタン等のポリオキシエチレンソルビタン脂肪酸エステル類；モノラウリン酸ポリオキシエチレンソルビット、テトラオレイン酸ポリオキシエチレンソルビット等のポリオキシエチレンソルビット脂肪酸エステル類；ショ糖ラウリン酸エステル等のショ糖脂肪酸エステル類；ポリオキシエチレンラノリン、ポリオキシエチレンソルビットミツロウ等のポリオキシエチレンラノリン・ラノリンアルコール・ミツロウ誘導体、ポリオキシエチレンヒマシ油、ポリオキシエチレン硬化ヒマシ油等のポリオキシエチレンヒマシ油・硬化ヒマシ油類；ポリオキシエチレンコレスタノールエーテル等のポリオキシエチレンステロール・水素添加ステロール類；モノステアリン酸エチレングリコール、モノオレイン酸ポリエチレングリコール等のポリエチレングリコール脂肪酸エステル類；ポリオキシエチレンラウリルエーテル、ポリオキシエチレンセチルエーテル、ポリオキシエチレンベヘニルエーテル等のポリオキシエチレンアルキルエーテル類；ポリオキシエチレンポリオキシプロピレンセチルエーテル、ポリオキシエチレンポリオキシプロピレンデシルテトラデシルエーテル等のポリオキシエチレンポリオキシプロピレンアルキルエーテル類；ポリオキシエチレンノニルフェニルエーテル等のポリオキシエチレンアルキルフェニルエーテル類；ポリオキシエチレンステアリン酸アミド等のポリオキシエチレンアルキルアミン・脂肪酸アミド類；ポリオキシエチレンオクチルフェニルエーテル等のポリオキシエチレンアルキルフェニルエーテル類；ステアリルジメチルアミンオキシド等のアルキルジメチルアミンオキシド類などが挙げられる。
【００４８】
アニオン界面活性剤としては、特に限定されないが、例えば、ドデシルベンゼンスルホン酸ナトリウム等のアルキルベンゼンスルホン酸塩類；ラウリン酸ナトリウム等の脂肪酸塩類；ポリオキシエチレンラウリルエーテルリン酸ナトリウム、ポリオキシエチレンセチルエーテルリン酸ナトリウム等のポリオキシエチレンアルキルエーテルリン酸等のリン酸塩類；Ｎ−ラウロイル−Ｌ−グルタミン酸ナトリウム等のＮ−アシルアミノ塩酸類；ポリオキシエチレンラウリルエーテルリン酸等のポリオキシエチレンアルキルエーテルリン酸塩類；ラウロイルメチルタウリンナトリウム、ミリストイルメチルタウリンナトリウム等のＮ−アシルタウリン塩類；テトラデセンスルホン酸ナトリウム等のスルホン酸塩類；ラウリル硫酸ナトリウム等のアルキル硫酸塩類；ポリオキシエチレンラウリルエーテル硫酸ナトリウム等のポリオキシエチレンアルキルエーテル硫酸塩類；ラウリルジアミノエチルグリシンナトリウム、塩酸アルキルジアミノエチルグリシンなどが挙げられる。
【００４９】
低級アルコールとしては、特に限定されないが、例えば、炭素数１〜４の水溶性アルコール類が挙げられる。具体的には、メタノール、エタノール、プロパノール、イソプロパノール、メトキシエタノール、エトキシエタノール、メトキシプロパノール、メトキシイソプロパノール等のモノオール類；エチレングリコール、プロピレングリコール、プロパンジオール、ブタンジオール、メチルプロパンジオール、ジエチレングリコール、ブチンジオール等のジオール類；グリセリン、ブタントリオール、エリスリトール等のポリオール類などが挙げられる。低級アルコールは、１種単独で用いても、２種類以上を併用してもよい。
【００５０】
キレート剤は、金属捕獲作用があれば特に限定されないが、例えば、コンプレキサン、アラニン、エチレンジアミンヒドロキシエチル３酢酸３ナトリウム、エデト酸、エデト酸２ナトリウム、エデト酸２ナトリウムカルシウム、エデト酸３ナトリウム、エデト酸４ナトリウム、クエン酸ナトリウム、クエン酸、グルコン酸、酒石酸、フィチン酸、ポリリン酸ナトリウム、及びメタリン酸ナトリウムなどが挙げられる。この中でも、アラニン、エデト酸２ナトリウム、エデト酸２ナトリウムカルシウム、クエン酸ナトリウム、クエン酸、グルコン酸、酒石酸、ポリリン酸ナトリウム、及びメタリン酸ナトリウムが好ましい。キレート剤は、１種単独で用いても、２種類以上を併用してもよい。
【００５１】
防腐剤は、例えば、安息香酸、安息香酸ナトリウム、ウンデレン酸、サリチル酸、ソルビン酸、ソルビン酸カリウム、デヒドロ酢酸、デヒドロ酢酸ナトリウム、パラオキシ安息香酸エステル類及びその塩等の有機酸及びその誘導体；イソプロピルメチルフェノール、グルコン酸クロルヘキシジン、クレゾール、クロロチモール、クロロフェネシン、クロロクレゾール、ジクロロキシレノール、ジクロロベンジルアルコール、チオビスクロロフェノール、チモール、トリクロロカルバニリド、トリクロロヒドロキシジフェニルエーテル、ナトリウムフェノキシド、パラクロロフェノール、ハロカルバン、フェニルエチルアルコール、フェニルフェノール、フェニルフェノールナトリウム、フェノキシエタノール、フェノール、フェキサクロロフェン、ベンジルアルコール等のフェノール類；プラトニン、ピオニン、ルミネキス、感光素ＮＫ１４３等の感光素；茶エキス、ヒノキキチオール、リンゴエキス、ポリリジン等の抗菌活性を持つ植物抽出液；グルタラール、クロラミンＴ、クロルヘキシジン、ジイセチオン酸ジプロモプロパミジン、ジンクピリチオン、トリクロサン、ピリチオンＮａ、フルフラール、クロラミンＴなどが挙げられる。防腐剤は、１種単独で用いても、２種類以上を併用してもよい。
【００５２】
ウェットワイパー中の除菌液の含有量は、布帛１００質量部に対して、好ましくは５０質量部以上であり、より好ましくは１００質量部以上であり、さらに好ましくは１６０質量部以上である。ウェットワイパー中の除菌液の含有量が５０質量部以上であることにより、殺菌効果がより向上する傾向にある。また、ウェットワイパー中の除菌液の含有量は、布帛１質量部に対して、好ましくは３５０質量部以下であり、より好ましくは３００質量部以下であり、さらに好ましくは２５０質量部以下である。ウェットワイパー中の除菌液の含有量が３５０質量部以下であることにより、清拭後の拭き残りが減少し、布帛を触った際のぬめり感がより抑制される傾向にある。除菌液の含有量は少ない方が、掻き取った汚れを放出しにくく再汚染の観点から好ましい。しかし、除菌液の含有量が少なすぎると払拭時に放出される除菌液量が少なくなるため、汚れを拭き取ることができない。特に摩擦係数が所定値以上であることで払拭時のウェットワイパーと被払拭物の密着度が向上し、除菌液の放出と再吸収を効率的に行うことができ払拭性と再汚染防止とのバランスが優れる傾向にある。
【００５３】
布帛に均一に除菌液が含浸されていることが好ましい。布帛に均一に除菌液が含浸されていることを示す指標として、布帛に対する第四級アンモニウム塩の吸着溶解率が挙げられる。「吸着溶解率」とは、除菌液を含浸させた布帛を水に浸漬させた時に、水に溶解した第四級アンモニウム塩の質量を算出し、布帛質量との比率として求めたものである。
【００５４】
吸着溶解率は、布帛全体で均一に、好ましくは０．５０質量％以上５．０質量％以下であり、より好ましくは１．０質量％以上３．０質量％以下であり、さらに好ましくは１．０質量％以上２．０質量％以下である。「布帛全体で均一に０．５０質量％以上５．０質量％以下」とは、布帛の任意の部分において、吸着溶解率が０．５０質量％以上５．０質量％以下であることを意味する。吸着溶解率が布帛全体で均一に０．５０質量％以上であることにより、防かび性がより向上する傾向にある。
【００５５】
吸着溶解率の最大／最小比率は、好ましくは１．０以上５．０以下であり、より好ましくは１．０以上３．０以下であり、さらに好ましくは１．０以上２．０以下である。「吸着溶解率の最大／最小比率」とは、吸着溶解率の最大値と最小値の比率を意味する。吸着溶解率の最大／最小比率が５．０以下であることにより、除菌液の含浸量がより均一となる。
【００５６】
〔ウェットワイパーの製造方法〕
ウェットワイパーの製造方法としては、特に限定されないが、例えば、布帛を製造する布帛製造工程と、得られた布帛に除菌液を含浸させる含浸工程とを有する方法が挙げられる。
【００５７】
〔布帛製造工程〕
布帛製造工程は、布帛を製造する工程であり、布帛の種類に応じて公知の方法を用いることができる。例えば、布帛として不織布を用いる場合の製造方式には、ウェブ形成と繊維間接着の２工程がある。
【００５８】
ウェブ形成工程は、天然繊維及び合成繊維等をシート状に並べる工程であり、繊維の配列状態によって工程の具体的態様が異なる。繊維の配列状態には、繊維が縦方向に配列されているパラレルウェブ、パラレルのウェブをクロスに重ねたクロスウェブ、繊維の方向性のないランダムウェブがある。縦方向と横方向の強度が共に強くなりリントの発生が抑えられる点で、クロスウェブまたはランダムウェブが好ましい。クロスウェブを形成するウェブ形成工程を、特にクロスレイと呼ぶ。
【００５９】
繊維間接着工程は、ウェブ形成工程において並べた繊維を接着剤で接着したり、繊維の一部に熱を加えて溶融接着したり、ニードルや高圧水流で繊維を絡ませて固定する工程である。繊維間接着方法としては、特に限定されないが、例えば、樹脂接着、熱ロールを用いる熱接着、ニードルを使用するニードルパンチ、高圧のごく細い水流で叩いて繊維を絡ませて布地を作るスパンレース、ステッチボンド、パウダー接着、溶剤接着等の製法を用いることができる。この中でも、スパンレースが、水流によってリントの発生源となる微細な繊維片を除去することができる点から好ましい。
【００６０】
〔含浸工程〕
含浸工程は、布帛に除菌液を含浸させる工程である。除菌液の含浸方法としては、除菌液が、特に限定されないが、例えば、ボトル容器にロール状に巻き取られた布帛を、ロール面（円形状になっている面をいう。）がボトル容器の底部に接するように入れ、ロール状に巻き取られた布帛の上方ロール面側より除菌液を投入することにより含浸させる方法；布帛に除菌液を含浸させて、除菌液における溶媒を必要に応じて蒸留などにより一部留去する方法；布帛に除菌液を含浸させて、除菌液における溶媒を必要に応じて蒸留などにより一部留去し、次いで、水を含浸させる方法が挙げられる。なお、留去される溶媒は、ウェットワイパーに残存していてもよい。
【００６１】
布帛の全面に均一に含浸されることがより好ましい。「布帛に均一に含浸される」とは布帛表面に除菌液が偏らずに存在することを意味する。布帛に均一に除菌液が含浸されることにより局部的なかびの発生を防止することができる。
【００６２】
〔用途〕
本実施形態のウェットワイパーは、種々の払拭対象、被払拭物に用いることができる。
【００６３】
払拭対象としては、特に限定されないが、例えば、血液、体液、細菌、真菌（カビを含む）、ウィルス、その他生体物質が挙げられる。本実施形態のウェットワイパーは、血液等の固着物、粘着物を拭き取ることができかつ、被払拭物の再汚染を抑制することができる。
【００６４】
被払拭物としては、特に限定されないが、例えば、病院のドアノブ、手すり、ベッド、手術台、モニターのタッチパネル等の器具類；シリンジポンプ、輸液ポンプ、人工透析装置、人工呼吸器等のＭＥ機器類；食品工場のベルトコンベア、作業台、ステンレス容器、冷蔵庫、調理器具等の作業用品類；洗面台、便座、家具等の住宅用品類；介護用施設の器具類；さらには人体が挙げられる。
【００６５】
このなかでも、本実施形態のウェットワイパーは、医療用であることが好ましい。「医療用」とは、例えば、病院のドアノブ、手すり、ベッド、手術台、モニターのタッチパネル等の器具類；シリンジポンプ、輸液ポンプ、人工透析装置、人工呼吸器等のＭＥ機器類；介護用施設の器具類等に使用されるものをいう。医療用途においては、極めて高い清浄性が要求される。本実施形態のウェットワイパーは、払拭後において、布帛の繊維等による被払拭物表面の再汚染を抑制することができる。
【実施例】
【００６６】
以下、本実施形態を実施例及び比較例により具体的に説明するが、本実施形態は、これらの実施例のみに限定されるものではない。なお、本実施形態で用いられる評価方法及び測定方法は下記のとおりである。
【００６７】
＜静摩擦係数及び動摩擦係数の測定方法＞
ＪＩＳ  ｋ  ７１２５に準じて静摩擦係数及び動摩擦係数を測定した。測定条件は以下の通りとした。なお、サンプルのウェットワイパーは、ウェットの状態のまま測定した。
相手材料                ：アクリル板
すべり片全質量          ：２００ｇ
すべり片面積（接触面積）：４０ｃｍ2
試験速度                ：１００ｍｍ／ｍｉｎ
【００６８】
＜布帛表面の天然繊維の面積％の測定方法＞
布帛断面を走査型電子顕微鏡で撮影し、表面から１０μｍの深さまでに写る天然繊維を、画像解析にて空隙から分離し、天然繊維の面積％を算出した。
【００６９】
＜布帛の密度の測定方法＞
布帛の目付量（１ｍ2あたりの質量（ｇ））を測定した。次に布帛の厚み（ｍｍ）をダイヤルシックネスゲージにて測定し、下記の式にて布帛の密度を算出した。
布帛の密度（ｇ／ｃｍ3）＝（目付量／布帛の厚み）／１０００
【００７０】
＜再汚染防止性能の評価方法＞
白色のほうろうバットに牛の凍結乾燥血液を水に溶かした２０％水溶液０．５ｍLを塗布し、５ｃｍ×１０ｃｍに塗り広げた。６時間２５℃にて乾燥した後、１６ｇ／ｃｍ2の荷重かけてワイパーで５往復払拭を行った。払拭後、ほうろうバット上に残る血液の拭き残り状況を目視にて観察し、下記評価基準に基づいて再汚染防止性能を評価した。
◎：バットに血液がほとんど拭き残っていない。
○：バットに血液が僅かに拭き残っている。
△：バットに血液が少し拭き残っている。
×：バットに血液がかなり拭き残っている。
【００７１】
＜ワイパー払拭時の作業性の評価方法＞
テーブルマット（ガラス板）をワイパーで払拭する時の作業性についてパネラー１０人で下記評価基準により評価をし、○とした人数を作業性の指標とした。
○：ワイパーがテーブルマットに引っかかることなく払拭できる。（良好）
×：ワイパーがテーブルマットに引っかかり払拭が困難である。
【００７２】
＜吸着溶解率の測定方法＞
ボトル容器の上方部から底部までの４ヶ所からそれぞれ試験片を切り取り、水中に３０分間浸漬させ、第四級アンモニウム塩を抽出した。その後に、水中に溶解した第四級アンモニウム塩の濃度を高速液体クロマトグラフにて定量した。得られた濃度に基づいて、吸着溶解率を下記計算式より求めた。
（装置構成）
ＵＶ検出器：ＳＰＤ−６ＡＶ  検出波長  ２５６ｎｍ  島津製作所製
カラム    ：ＯＤＳカラム（ＣＡＰＣＥＬＬ  ＰＡＫ  ＵＧ８０型  資生堂製）
移動相    ：アセトニトリルと１．３％過塩素酸ナトリウム水溶液の混合物（混合比５５／４５）
［計算式］
吸着溶解率（％）＝試験片中から水に抽出された第四級アンモニウム塩の質量（Ｗ１）／試験片不織布の質量（Ｗ２）×１００
Ｗ１＝試験片の抽出水溶液中の第四級アンモニウム塩の濃度（質量％）×｛抽出水の質量（Ｗ４）＋試験片不織布中の水の質量（Ｗ３）｝
【００７３】
＜吸着溶解率の最大／最小比率＞
ロール外側、ロール中央、ロール内側のシートよりそれぞれ上方部から底部までの４ヶ所の試験片における吸着溶解率の最大値と最小値から、各シートにおける吸着溶解率の最大／最小比率を求めた。
ここで、ロール巻き数をｎ枚とした場合に、ロール外側とは、外側から数えて１枚目を意味し、ロール中央とは、ｎ／２枚目を意味し、ロール内側とは、ｎ枚目のロール巻きの最中心のシートを意味する。
【００７４】
＜除菌液の調製＞
有効成分として５０質量％ラウリルベンジルジメチルアンモニウムクロライド水溶液１．５質量部と精製水９８．５質量部をステンレス容器に投入し、１５分間、３００ｒｐｍで撹拌を行い、０．７５質量％除菌液を調製した。
【００７５】
［実施例１］
目付量５５ｇ／ｍ2のクロスレイ−スパンレース製法で製造した不織布（組成比  ウッドパルプ／ポリエステル＝６０／４０）の表面の天然繊維の面積％と密度を測定した。また、不織布を幅１５ｃｍのシート状に裁断し、長さ方向に１８ｃｍごとにミシン目を入れて９０枚のロール巻きとした。ロール状に巻き取られた不織布をボトル容器にロール状の面が接するように配置し、このロール巻きの質量に対して２．５倍量の除菌液を上方ロール面側から含浸させてウェットワイパーを製造した。
【００７６】
ボトル容器に蓋をして、１４日間放置後、不織布を取り出して静摩擦係数、動摩擦係数、再汚染防止性能の評価をおこなった。また、別のロールでロール外側（１枚目）、ロール中央（４５枚目）、ロール内側（９０枚目）より各試験片を切り取り、それぞれの吸着溶解率を測定した。結果を表１に示す。
【００７７】
［実施例２〜６］
表１に示す繊維構成の不織布ロールを使用した以外は実施例１と同様にしてウェットワイパーを製造し、実施例１と同様に評価を実施した。結果を表１に示す。
【００７８】
［比較例１、２］
表１に示す目付量５４ｇ／ｍ2の不織布（組成比  ウッドパルプ／ポリエステル＝５５／４５）（比較例１）、目付量４５ｇ／ｍ2のレーヨン系不織布（組成比  レーヨン＝１００）（比較例２）を用いた以外は、実施例１と同様にしてウェットワイパーを製造し、実施例１と同様に評価を実施した。結果を表１に示す。
【表１】
2020032255.tif 000003
【産業上の利用可能性】
【００７９】
本発明のウェットワイパーは、各種表面の清浄、殺菌、及び除菌を目的とする種々の用途において、産業上の利用可能性を有する。
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
布帛と、該布帛に含浸させた除菌液と、を有し、
アクリル板に対する静摩擦係数が、０．６０以上であり、
前記アクリル板に対する動摩擦係数が、０．６０以上であり、
前記布帛が、天然繊維と合成繊維とを含み、
前記天然繊維の含有量が、前記布帛１００質量％に対して、３５〜８０質量％であり、
前記布帛の表面に、天然繊維が５〜３０面積％存在し、
吸着溶解率が布帛全体で均一に０．５０質量％以上５．０質量％以下である、ウェットワイパー。
【請求項２】
吸着溶解率の最大／最小比率が、１．０以上５．０以下である、請求項１に記載のウェットワイパー。
【請求項３】
シート状の前記布帛をＺ折をして重ねて、前記除菌液を含浸させてピロー包装したもの、または前記布帛をロール状に巻き、前記除菌液を含浸させてボトル包装したものである、請求項１又は２に記載のウェットワイパー。
【請求項４】
前記布帛の密度が、０．１〜０．３ｇ／ｃｍ3である、請求項１〜３のいずれか１項に記載のウェットワイパー。
【請求項５】
医療用である、請求項１〜４のいずれか１項に記載のウェットワイパー。
【手続補正２】
【補正対象書類名】明細書
【補正対象項目名】０００９
【補正方法】変更
【補正の内容】
【０００９】
すなわち、本発明は以下のとおりである。
〔１〕
布帛と、該布帛に含浸させた除菌液と、を有し、
アクリル板に対する静摩擦係数が、０．６０以上であり、
前記アクリル板に対する動摩擦係数が、０．６０以上であり、
前記布帛が、天然繊維と合成繊維とを含み、
前記天然繊維の含有量が、前記布帛１００質量％に対して、３５〜８０質量％であり、
前記布帛の表面に、天然繊維が５〜３０面積％存在し、
吸着溶解率が布帛全体で均一に０．５０質量％以上５．０質量％以下である、ウェットワイパー。
〔２〕
吸着溶解率の最大／最小比率が、１．０以上５．０以下である、前項〔１〕に記載のウェットワイパー。
〔３〕
シート状の前記布帛をＺ折をして重ねて、前記除菌液を含浸させてピロー包装したもの、または前記布帛をロール状に巻き、前記除菌液を含浸させてボトル包装したものである、前項〔１〕又は〔２〕に記載のウェットワイパー。
〔４〕
前記布帛の密度が、０．１〜０．３ｇ／ｃｍ3である、前項〔１〕〜〔３〕のいずれか１項に記載のウェットワイパー。
〔５〕
医療用である、前項〔１〕〜〔４〕のいずれか１項に記載のウェットワイパー。